(57)【要約】【課題】  フィルム同士の擦れによる傷が生じにくく、透明性、耐ブロッキング性、成形時の作業性、および袋状成形物に用いた場合の開口性等の実用性が優れた熱可塑性合成樹脂フィルムを提供する。【解決手段】（Ａ）熱可塑性合成樹脂と、（Ｂ）本質的にＳｉＯ２単位からなる親水性シリカ微粒子の表面にＲ１３ＳｉＯ１／２単位（式中、Ｒ１は同一または異なり、置換または非置換の炭素原子数１〜６の１価炭化水素基を表す）を導入する工程を含む疎水化処理によって得られる、１次粒子の平均粒径が0.01〜20μｍの球状疎水性シリカ微粒子とを含有してなる組成物をフィルム状に成形し、該フィルム状組成物を硬化させることによって得られる熱可塑性合成樹脂フィルム。【選択図】          なし【特許請求の範囲】
【請求項１】
（Ａ）熱可塑性合成樹脂と、
（Ｂ）本質的にＳｉＯ２単位からなる親水性シリカ微粒子の表面にＲ１３ＳｉＯ１／２単位（式中、Ｒ１は同一または異なり、置換または非置換の炭素原子数１〜６の１価炭化水素基を表す）を導入する工程を含む疎水化処理によって得られる、１次粒子の平均粒径が0.01〜20μｍの球状疎水性シリカ微粒子と
を含有してなる組成物をフィルム状に成形し、該フィルム状組成物を硬化させることによって得られる熱可塑性合成樹脂フィルム。
【請求項２】
前記疎水化処理が、前記親水性シリカ微粒子の表面に前記Ｒ１３ＳｉＯ１／２単位を導入する前に、該表面にＲ４ＳｉＯ３／２単位（式中、Ｒ４は置換または非置換の炭素原子数１〜20の１価炭化水素基を表す）を導入する工程を含む請求項１に係るフィルム。
【請求項３】
前記（Ａ）熱可塑性合成樹脂が、ポリプロピレン、ポリエチレン、ポリエステルおよびナイロンからなる群から選ばれる少なくとも一種である請求項１または２に係るフィルム。
【請求項４】
前記（Ｂ）球状疎水性シリカ微粒子の配合量が、前記（Ａ）熱可塑性合成樹脂100質量部に対して0.01〜５質量部である請求項１〜３のいずれか一項に係るフィルム。
【発明の詳細な説明】
【技術分野】
【０００１】
本発明は、熱可塑性合成樹脂と球状疎水性シリカ微粒子とを含有してなり、特に各種包装材料に有用である、熱可塑性合成樹脂フィルムに関する。
【背景技術】
【０００２】
熱可塑性合成樹脂フィルムは、各種包装材料として汎用されている。しかし、熱可塑性合成樹脂フィルムはブロッキングを起こし易く、成形時のフィルム巻取りの際に巻取り速度が低下したり、巻戻しの際に巻戻し速度が低下したりするので、生産速度が落ちる等、作業性を損なうという問題がある。また、熱可塑性合成樹脂フィルムを袋に用いた場合には、袋の開口性が悪い等の使用上の問題がある。
【０００３】
これらの問題を解決するために、熱可塑性合成樹脂に各種ブロッキング防止剤を配合する方法が提案されている。具体的には、例えば、ポリプロピレンに、無水活性珪酸を配合する方法（特許文献１）、カオリナイトを配合する方法（特許文献２）、ゼオライト微粒子を配合する方法（特許文献３）、二酸化珪素と脂肪酸のマグネシウム塩またはアルミニウム塩を併用する方法（特許文献４）、層状構造を有する無機粉体を配合する方法（特許文献５）、および金属粉の粉塵の爆燃により生じた金属酸化物微粒子を配合する方法（特許文献６）が提案されている。また、ポリエステルに、酸化珪素、二酸化チタン、炭酸カルシウム、タルク、クレイ、焼成カオリン等の無機質粒子を配合する方法（特許文献７）、および粒径の異なる不活性無機微粒子を併用する方法（特許文献８）が提案されている。
【０００４】
しかし、上記で提案された方法によって耐ブロッキング性（ブロッキングを防止する性質）はある程度得られるが、十分な耐ブロッキング性を得るために各種ブロッキング防止剤の配合量を増加させると、得られるフィルムの透明性が損なわれたり、フィルム同士の擦れによりフィルム表面に傷が生じたりする問題がある。
【０００５】
これらの問題を解決するために、シリコーン樹脂パウダーを配合する方法が提案されている。具体的には、例えば、ポリプロピレンに、三次元網状構造を有する非溶融型シリコーン樹脂粉末を配合する方法（特許文献９〜１１）、およびポリメチルシルセスキオキサン微粒子とヒドロキシ脂肪酸グリセリドを併用する方法（特許文献１２）が提案されている。また、ポリエステルにＣＨ３ＳｉＯ３／２単位を含むポリシロキサン化合物の微粉末を配合する方法（特許文献１３）、ＣＨ３ＳｉＯ３／２単位を含むポリシロキサン化合物の微粉末と不活性微粒子とを併用する方法（特許文献１４〜１６）、ポリオレフィンにジメチルポリシロキサンを主成分とするシリコーン樹脂粉末とフッ化エチレン系樹脂粉末を併用する方法（特許文献１７）、および熱可塑性樹脂組成物にトリアルキルシラン、トリアルキルシラノール、トリアルキルアルコキシシラン、ヘキサアルキルジシラザン等で表面疎水化処理されたポリメチルシルセスキオキサン微粉末を配合する方法（特許文献１８）が提案されている。
【０００６】
しかしながら、上記で提案された方法は、いずれも前記問題点をすべて解決するものではなかった。
【０００７】
【特許文献１】特公昭３９−１６９０８号公報
【特許文献２】特公昭４３−２４５２３号公報
【特許文献３】特開昭４９−２３２４５号公報
【特許文献４】特開昭５８−２２５１４２号公報
【特許文献５】特開昭５７−１８７４７号公報
【特許文献６】特開平４−３４８１４７号公報
【特許文献７】特開昭５４−５７５６２号公報
【特許文献８】特開昭５２−１１９０８号公報
【特許文献９】特開昭６２−２１５６４６号公報
【特許文献１０】特開昭６２−２３２４４８号公報
【特許文献１１】特開昭６２−２３３２４８号公報
【特許文献１２】特開平２−４１３４４号公報
【特許文献１３】特開平３−５６５３８号公報
【特許文献１４】特開昭６３−２７８９３９号公報
【特許文献１５】特開昭６３−２８６４３８号公報
【特許文献１６】特開平１−２２３１５６号公報
【特許文献１７】特開平６−６９３６２号公報
【特許文献１８】特開平２−１５０４３８号公報
【発明の開示】
【発明が解決しようとする課題】
【０００８】
本発明は、フィルム同士の擦れによる傷が生じにくく、透明性、耐ブロッキング性、成形時の作業性、および袋状成形物に用いた場合の開口性等の実用性が優れた熱可塑性合成樹脂フィルムを提供することを目的とする。
【課題を解決するための手段】
【０００９】
本発明は、
（Ａ）熱可塑性合成樹脂と、
（Ｂ）本質的にＳｉＯ２単位からなる親水性シリカ微粒子の表面にＲ１３ＳｉＯ１／２単位（式中、Ｒ１は同一または異なり、置換または非置換の炭素原子数１〜６の１価炭化水素基を表す）を導入する工程を含む疎水化処理によって得られる、１次粒子の平均粒径が0.01〜20μｍの球状疎水性シリカ微粒子と
を含有してなる組成物をフィルム状に成形し、該フィルム状組成物を硬化させることによって得られる熱可塑性合成樹脂フィルム、
を提供する。
【発明の効果】
【００１０】
本発明の熱可塑性合成樹脂フィルムは、透明性が優れるため本来の外観を損なうことがない上に、フィルム同士の擦れによる傷が生じにくく、優れた耐ブロッキング性および滑り性を有し、成形時の巻き取りおよび巻き戻しの際の作業性にも優れている。さらに、このフィルムを袋状成形物に用いた場合には、その袋状成形物は開口性等の実用性に著しく優れたものとなる。本発明の熱可塑性合成樹脂フィルムは、とりわけ一般包装用の包装材料として有用なので、その分野への応用が特に期待される。
【発明を実施するための最良の形態】
【００１１】
本発明の熱可塑性合成樹脂フィルムは、下記の樹脂（Ａ）と微粒子（Ｂ）とを含有してなる組成物をフィルム状に成形し、該フィルム状組成物を硬化させることによって得られるものである。このフィルムの厚さは、硬化した状態で、通常、１〜500μｍであり、好ましくは10〜100μｍである。この熱可塑性合成樹脂フィルムは、特に各種包装材料として、食品、電子工業、医薬、化粧品等の分野で好適に用いられる。
【００１２】
以下、前記フィルムの製造に用いられる各成分について詳細に説明する。
【００１３】
＜（Ａ）熱可塑性合成樹脂＞
樹脂（Ａ）である熱可塑性合成樹脂は、従来公知のものを用いることができる。その具体例としては、ポリプロピレン、ポリエチレン、ポリメチルペンテン、ポリブテン、これらを構成する単量体の共重合体等のポリオレフィン樹脂；ポリエチレンテレフタレート、ポリブチレンテレフタレート、ポリカーボネート、ポリアリレート、これらを構成する単量体との共重合体等のポリエステル樹脂；ナイロン６、ナイロン66、ナイロン610、ナイロン11、ナイロン12等のナイロン、これらを構成する単量体との共重合体等のポリアミド樹脂等が挙げられる。これらの中でも、ポリプロピレン、ポリエチレン、ポリエステルおよびナイロンからなる群から選ばれる少なくとも一種が好ましい。
【００１４】
熱可塑性合成樹脂は、一種単独で用いても二種以上を併用してもよい。
【００１５】
＜（Ｂ）球状疎水性シリカ微粒子＞
本発明で用いられる球状疎水性シリカ微粒子は、本質的にＳｉＯ２単位からなる親水性シリカ微粒子の表面にＲ１３ＳｉＯ１／２単位（式中、Ｒｌは同一または異なり、置換または非置換の炭素原子数１〜６の１価炭化水素基を表す）を導入する工程を含む疎水化処理によって得られる、１次粒子の平均粒径が0.01〜20μｍの球状疎水性シリカ微粒子である。なお、ここで、親水性シリカ微粒子が「本質的にＳｉＯ２単位からなる」とは、該シリカ微粒子の90質量％以上、好ましくは99質量％以上がＳｉＯ２単位からなることを意味する。
【００１６】
この球状疎水性シリカ微粒子の１次粒子の平均粒径は、好ましくは0.1〜10μｍ、より好ましくは0.3〜５μｍである。この平均粒径が0.01μmより小さい場合には、滑り性、耐ブロッキング性が低下することがあり、20μmより大きい場合には、滑り性、耐ブロッキング性が低下することがあり、さらにフィルムの透明性、強度を損なう恐れがある。「平均粒径」とは、体積平均粒径である。また、「球状」とは、真球だけでなく、通常、球形度が0.6〜１、好ましくは0.8〜１の範囲にある若干歪んだ球も含む。なお、ここで球形度とは、（実際の粒子と同じ体積を有する球の表面積）／（実際の粒子の表面積）を意味する。
【００１７】
前記式中、Ｒ１は、好ましくは炭素原子数１〜４、特に好ましくは１〜２の１価炭化水素基である。Ｒ１で表される１価炭化水素基としては、例えば、メチル基、エチル基、プロピル基、イソプロピル基、ブチル基等のアルキル基等が挙げられ、好ましくは、メチル基、エチル基、プロピル基、特に好ましくは、メチル基、エチル基である。また、これらの１価炭化水素基の水素原子の一部または全部が、フッ素原子、塩素原子、臭素原子等のハロゲン原子、好ましくは、フッ素原子で置換されていてもよい。
【００１８】
球状疎水性シリカ微粒子の製造は、上述のとおり、親水性シリカ微粒子を出発原料として行われる。この親水性シリカ微粒子の製造方法は、特に限定されないが、例えば、以下の方法が挙げられる。
【００１９】
・親水性シリカ微粒子の調製
まず、一般式(I)：
Ｓｉ(ＯＲ２)４          (I)
（式中、Ｒ２は同一または異なり、炭素原子数１〜６の１価炭化水素基を表す）
で表される４官能性シラン化合物および／またはその部分加水分解縮合生成物を、親水性有機溶媒と、水と、塩基性化合物との混合溶液中で、加水分解、縮合することによって、親水性シリカ微粒子分散液が得られる。前記４官能性シラン化合物およびその部分加水分解縮合生成物は、一種単独で用いても二種以上を併用してもよい。
【００２０】
一般式(I)中、Ｒ２は、炭素原子数が、好ましくは１〜４、より好ましくは１〜２の１価炭化水素基である。Ｒ２で表される１価炭化水素基としては、例えば、メチル基、エチル基、プロピル基、ブチル基等のアルキル基；フェニル基等のアリール基等が挙げられ、好ましくは、メチル基、エチル基、プロピル基、ブチル基、特に好ましくは、メチル基、エチル基である。
【００２１】
一般式(I)で表される４官能性シラン化合物としては、例えば、テトラメトキシシラン、テトラエトキシシラン、テトラプロポキシシラン、テトラブトキシシラン等のテトラアルコキシシラン、テトラフェノキシシラン等が挙げられ、好ましくは、テトラメトキシシラン、テトラエトキシシラン、テトラプロポキシシラン、テトラブトキシシラン、特に好ましくは、テトラメトキシシラン、テトラエトキシシランである。また、その部分加水分解縮合生成物としては、例えば、メチルシリケート、エチルシリケート等が挙げられる。
【００２２】
前記親水性有機溶媒としては、一般式(I)で表される４官能性シラン化合物と、その部分加水分解縮合生成物と、水と、塩基性化合物とを溶解するものであれば特に制限されず、例えば、メタノール、エタノール等のアルコール類；メチルセロソルブ、エチルセロソルブ、ブチルセロソルブ、酢酸セロソルブ等のセロソルブ類；アセトン、メチルエチルケトン等のケトン類；ジオキサン、テトラヒドロフラン等のエーテル類等が挙げられ、好ましくはアルコール類、セロソルブ類、特に好ましくはアルコール類である。
【００２３】
前記アルコール類としては、一般式(II)：
Ｒ３ＯＨ          (II)
（式中、Ｒ３は炭素原子数１〜６の１価炭化水素基を表す）
で表されるアルコールが挙げられる。
【００２４】
一般式(II)中、Ｒ３は、炭素原子数が、好ましくは１〜４、特に好ましくは１〜２の１価炭化水素基である。Ｒ３で表される１価炭化水素基としては、例えば、メチル基、エチル基、プロピル基、イソプロピル基、ブチル基等のアルキル基等が挙げられ、好ましくはメチル基、エチル基、プロピル基、イソプロピル基、より好ましくはメチル基、エチル基である。
【００２５】
一般式(II)で表されるアルコールとしては、例えば、メタノール、エタノール、イソプロパノール、ブタノール等が挙げられ、好ましくは、メタノール、エタノールである。アルコールの炭素原子数が増えると、生成する球状シリカ微粒子の粒子径が大きくなる。従って、目的とする球状シリカ微粒子の粒子径によりアルコールの種類を選択することが望ましい。
【００２６】
前記塩基性化合物としては、例えば、アンモニア；ジメチルアミン、ジエチルアミン等の有機アミン等が挙げられ、好ましくはアンモニア、ジエチルアミン、特に好ましくはアンモニアである。これらの塩基性化合物は、水に所要量を溶解した後、得られた水溶液（塩基性）を前記親水性有機溶媒と混合すればよい。
【００２７】
このとき使用される水の量は、一般式(I)で表される４官能性シラン化合物および／またはその部分加水分解縮合生成物のヒドロカルビルオキシ基の合計１モルに対して0.5〜５モルとなる量であることが好ましく、0.6〜２モルとなる量であることがより好ましく、0.7〜１モルとなる量であることが特に好ましい。水に対する親水性有機溶媒の比率は、質量比で0.5〜10であることが好ましく、１〜５であることがより好ましく、1.5〜２であることが特に好ましい。塩基性化合物の量は、一般式(I)で表される４官能性シラン化合物および／またはその部分加水分解縮合生成物のヒドロカルビルオキシ基の合計１モルに対して0.01〜１モルとなる量であることが好ましく、0.02〜0.6モルとなる量であることがより好ましく、0.04〜0.2モルとなる量であることが特に好ましい。
【００２８】
一般式(I)で表される４官能性シラン化合物等の加水分解および縮合は、周知の方法、即ち、塩基性化合物を含む親水性有機溶媒と水との混合物中に、一般式(I)で表される４官能性シラン化合物等を添加することにより行われる。
【００２９】
前記親水性シリカ微粒子分散液は、アルコール混合溶媒等の親水性有機溶媒／水の混合溶媒分散液として得られる。
【００３０】
・球状疎水性シリカ微粒子の調製
球状疎水性シリカ微粒子の製造は、本質的にＳｉＯ２単位からなる親水性シリカ微粒子の表面にＲ１３ＳｉＯ１／２単位を導入する工程を含む疎水化処理によって球状疎水性シリカ微粒子を得る工程である。ここでは、前記方法により調製された親水性シリカ微粒子を用いた方法を一例として説明するが、別の親水性シリカ微粒子を用いる場合には、まず、前述のアルコール混合溶媒等の親水性有機溶媒／水の混合溶媒分散液とするか、親水性シリカ微粒子有機溶媒分散液とした後に、以下の工程を行うことが好ましい。
【００３１】
親水性シリカ微粒子分散液（または、後述の表面処理シリカ微粒子）に、一般式(III)：
Ｒ１３ＳｉＮＨＳｉＲ１３          (III)
（式中、Ｒ１は上記と同じである）
で表されるシラザン化合物、もしくは一般式(IV)：
Ｒ１３ＳｉＸ          (IV)
（式中、Ｒ１は上記と同じであり、ＸはＯＨ基または加水分解性基を表す)
で表されるシラン化合物、またはこれらの混合物を添加し、シリカ微粒子表面に存在するシラノール基をトリアルキルシリル化して高度に疎水化する工程によって、球状疎水性シリカ微粒子が得られる。これらのシラザン化合物、シラン化合物は、各々、一種単独で用いても二種以上を併用してもよい。
【００３２】
一般式(III)および(IV)中、Ｒ１は、好ましくは炭素原子数１〜４、特に好ましくは１〜２の１価炭化水素基である。Ｒ１で表される１価炭化水素基としては、先に例示したものと同じものが挙げられ、好ましくは、メチル基、エチル基、プロピル基、特に好ましくは、メチル基、エチル基である。また、これらの１価炭化水素基の水素原子の一部または全部が、フッ素原子、塩素原子、臭素原子等のハロゲン原子、好ましくは、フッ素原子で置換されていてもよい。これらのＲ１は、前述のＲ１３ＳｉＯ１／２単位として親水性シリカ微粒子表面に導入される。
【００３３】
一般式(IV)中、Ｘで表される加水分解性基としては、例えば、塩素原子、アルコキシ基、アミノ基、アシルオキシ基等が挙げられ、好ましくは、アルコキシ基、アミノ基、特に好ましくは、アルコキシ基である。
【００３４】
一般式(III)で表されるシラザン化合物の具体例としては、ヘキサメチルジシラザンが挙げられる。一般式(IV)で表されるシラン化合物の具体例としては、トリメチルシラノール、トリエチルシラノール等のモノシラノール化合物；トリメチルクロロシラン、トリエチルクロロシラン等のモノクロロシラン；トリメチルメトキシシラン、トリメチルエトキシシラン等のモノアルコキシシラン；トリメチルシリルジメチルアミン、トリメチルシリルジエチルアミン等のモノアミノシラン；トリメチルアセトキシシラン等のモノアシロキシシランが挙げられる。これらの使用量は、使用した親水性シリカ微粒子が含有するＳｉＯ２単位１モル当たり0.05〜0.5モル、好ましくは0.1〜0.5モルである。
【００３５】
上記球状疎水性シリカ微粒子は、常法によって粉体として得ることができる。
【００３６】
−別の実施形態−
本発明の別の実施形態では、親水性シリカ微粒子の表面にＲ１３ＳｉＯ１／２単位を導入する前に、該表面にＲ４ＳｉＯ３／２単位（式中、Ｒ４は置換または非置換の炭素原子数１〜20の１価炭化水素基を表す)を導入して表面処理シリカ微粒子を得た後、該表面処理シリカ微粒子の表面にＲ１３ＳｉＯ１／２単位を導入することによって、球状疎水性シリカ微粒子を得ることもできる。ここでは、前記方法により調製された親水性シリカ微粒子を用いた方法を一例として説明するが、別の親水性シリカ微粒子を用いる場合には、まず、前述のアルコール混合溶媒等の親水性有機溶媒／水の混合溶媒分散液とするか、親水性シリカ微粒子水性分散液とした後に、以下の工程を行うことが好ましい。
【００３７】
親水性シリカ微粒子分散液に、一般式(V)：
Ｒ４Ｓｉ(ＯＲ５)３          (V)
（式中、Ｒ４は置換または非置換の炭素原子数１〜20の１価炭化水素基を表し、Ｒ５は同一または異なり、炭素原子数１〜６の１価炭化水素基を表す)
で表される３官能性シラン化合物もしくはその部分加水分解縮合生成物、またはこれらの混合物を添加し、親水性シリカ微粒子の表面を処理することにより、表面処理シリカ微粒子が得られる。ここで用いる親水性シリカ微粒子分散液は、アルコール混合溶媒等の親水性有機溶媒／水の混合溶媒分散液であっても、水性分散液であってもよい。水性分散液である場合には、前記親水性シリカ微粒子混合溶媒分散液の分散媒を水に変換することによって、親水性シリカ微粒子水性分散液を調製することができる。具体的には、例えば、前記混合溶媒分散液に水を添加し親水性有機溶媒を留去する操作（必要に応じてこの操作を繰り返す）により行うことができる。このときに添加される水の量は、使用した親水性有機溶媒および生成したアルコールの量の合計に対して、質量基準で、好ましくは0.5〜２倍量、より好ましくは0.7〜1.2倍量、特に好ましくはほぼ１倍量である。この３官能性シラン化合物、その部分加水分解縮合生成物は、各々、一種単独で用いても二種以上を併用してもよい。
【００３８】
一般式(V)中、Ｒ４は、炭素原子数が、好ましくは１〜３、特に好ましくは１〜２の１価炭化水素基である。Ｒ４で表される１価炭化水素基としては、例えば、メチル基、エチル基、ｎ−プロピル基、イソプロピル基、ブチル基、ヘキシル基等のアルキル基等が挙げられ、好ましくは、メチル基、エチル基、ｎ−プロピル基、イソプロピル基、特に好ましくは、メチル基、エチル基である。また、これらの１価炭化水素基の水素原子の一部または全部が、フッ素原子、塩素原子、臭素原子等のハロゲン原子、好ましくはフッ素原子で置換されていてもよい。
【００３９】
一般式(V)中、Ｒ５は、炭素原子数が、好ましくは１〜３、特に好ましくは１〜２の１価炭化水素基である。Ｒ５で表される１価炭化水素基としては、例えば、メチル基、エチル基、プロピル基、ブチル基等のアルキル基等が挙げられ、好ましくは、メチル基、エチル基、プロピル基、特に好ましくは、メチル基、エチル基である。
【００４０】
一般式(V)で表される３官能性シラン化合物の具体例としては、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ブチルトリメトキシシラン、ブチルトリエトキシシラン、ヘキシルトリメトキシシラン等のトリアルコキシシラン；ビニルトリメトキシシラン、ビニルトリエトキシシラン、β−（３,４−エポキシシクロヘキシル）エチルトリメトキシシラン、γ−グリシドキシプロピルトリメチルシラン、γ−グリシドキシプロピルトリエチルシラン、γ−メタクリロキシプロピルトリメトキシシラン、γ−メタクリロキシプロピルトリエトキシシラン、Ｎ−（β−アミノエチル）−γ−アミノプロピルトリメトキシシラン、Ｎ−（β−アミノエチル）−γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−クロロプロピルトリメトキシシラン、γ−メルカプトプロピルトリメトキシシラン等のシランカップリング剤、これらの部分加水分解縮合生成物等が挙げられる。
【００４１】
一般式(V)で表される３官能性シラン化合物の添加量は、使用された親水性シリカ微粒子のＳｉＯ２単位１モル当たり、通常、0.001〜１モル、好ましくは0.01〜0.1モルである。
【００４２】
前記表面処理シリカ微粒子は、アルコール混合溶媒等の親水性有機溶媒／水の混合溶媒分散液または水性分散液として得られる。この表面処理シリカ微粒子（分散液）は、このまま、該表面処理シリカ微粒子の表面にＲ１３ＳｉＯ１／２単位を導入してもよいが、該表面処理シリカ微粒子の分散液の分散媒を有機溶媒に変換した後に、該表面処理シリカ微粒子の表面にＲ１３ＳｉＯ１／２単位を導入してもよい。
【００４３】
前記分散媒を、アルコール混合溶媒等の親水性有機溶媒／水混合分散媒または水性分散媒から有機溶媒に変換するには、前記分散液に有機溶媒を添加し、前記親水性有機溶媒／水または水を留去する操作（必要に応じてこの操作を繰り返す）により行うことができる。
【００４４】
このとき添加される有機溶媒の量は、使用した親水性シリカ微粒子に対して質量比で0.5〜５倍量、好ましくは２〜５倍量、特に好ましくは３〜４倍量である。この有機溶媒としては、例えば、メチルエチルケトン、メチルイソブチルケトン、アセチルアセトン等のケトン系溶媒が挙げられ、好ましくはメチルイソブチルケトンである。
【００４５】
−配合量−
本発明における球状疎水性シリカ微粒子の配合量は、特に限定されないが、（Ａ）熱可塑性合成樹脂100質量部に対して、通常、0.01〜５質量部であり、好ましくは0.05〜３質量部であり、より好ましくは0.1〜２質量部である。かかる範囲を満たすと、熱可塑性合成樹脂フィルムの耐ブロッキング性および透明性がより優れたものとなる。
【００４６】
球状疎水性シリカ微粒子は、一種単独で用いても二種以上を併用してもよい。
【００４７】
＜その他の成分＞
本発明の熱可塑性合成樹脂フィルムに用いられる組成物には、上記（Ａ）熱可塑性合成樹脂と（Ｂ）球状疎水性シリカ微粒子のほかに、必要に応じて、例えば、酸化防止剤、紫外線吸収剤等の安定剤、加工助剤、着色剤、帯電防止剤、滑剤、ブロッキング防止剤等を、本発明の作用効果を損なわない範囲で配合することができる。
【００４８】
その他の任意成分は、一種単独で用いても二種以上を併用してもよい。
【００４９】
＜フィルム製造方法＞
本発明の熱可塑性合成樹脂フィルムを作製する際に、熱可塑性合成樹脂に球状疎水性シリカ微粒子を配合する方法は、公知の方法に従えばよく、ヘンシェルミキサー、Ｖ型ブレンダー、リボンブレンダー、らいかい機、二軸混練り押出機等の混合機を用いて各成分を所定量ずつ均一に混合すればよい。また、球状疎水性シリカ微粒子を熱可塑性合成樹脂の原料であるモノマーまたはその中間体に配合してもよい。上記混合により、該フィルムの原料となる組成物（混合状態）が得られる。この組成物を、Ｔダイ法、サーキュラーダイ法、二軸延伸法等の公知の成形法により、硬化した状態での厚さが前述のとおりとなるようにフィルム状に成形し、次いで、該フィルム状組成物を硬化させることにより、本発明の熱可塑性合成樹脂フィルムを得ることができる。
【実施例】
【００５０】
以下、実施例を用いて、本発明をさらに詳細に説明するが、本発明はこれらの実施例によって何ら制限されるものではない。なお、以下の実施例において、室温とは25℃を意味する。
【００５１】
［合成例１（球状疎水性シリカ微粒子１の合成）］
攪拌機と、滴下ロートと、温度計とを備えた３リットルのガラス製反応器に、メタノール623.7gと、水38.9gと、28質量％アンモニア水52.3gとを添加して混合した。この混合溶液を20℃で攪拌しながら、テトラメトキシシラン1163.7g（7.65モル）と、5.48質量％アンモニア水418.1gとを同時に添加開始し、テトラメトキシシランは６時間、アンモニア水は５時間かけて滴下した。テトラメトキシシラン滴下完了後も0.5時間攪拌を続けて加水分解および縮合反応を行い、親水性シリカ微粒子分散液（懸濁液）を得た。この分散液に、室温で、ヘキサメチルジシラザン184.7g（1.14モル）を添加した後、60℃に加熱し、３時間反応させて、親水性シリカ微粒子の表面をトリメチルシリル化した。次いで、溶媒を減圧下で留去することにより、１次粒子の平均粒径が0.3μｍの球状疎水性シリカ微粒子１を540g得た。
【００５２】
［合成例２（球状疎水性シリカ微粒子２の合成）］
攪拌機と、滴下ロートと、温度計とを備えた３リットルのガラス製反応器に、メタノール623.7gと、水20.0gと、28質量％アンモニア水71.2gとを添加して混合した。この混合溶液を20℃で攪拌しながら、テトラメトキシシラン1163.7g（7.65モル）と、7.46質量％アンモニア水418.1gとを同時に添加開始し、テトラメトキシシランは６時間、アンモニア水は５時間かけて滴下した。テトラメトキシシラン滴下完了後も0.5時間攪拌を続けて加水分解および縮合反応を行い、親水性シリカ微粒子分散液（懸濁液）を得た。この分散液に、室温で、ヘキサメチルジシラザン184.7g（1.14モル）を添加した後、60℃に加熱し、３時間反応させて、親水性シリカ微粒子の表面をトリメチルシリル化した。次いで、溶媒を減圧下で留去することにより、１次粒子の平均粒径が0.54μｍの球状疎水性シリカ微粒子２を545g得た。
【００５３】
［合成例３（球状疎水性シリカ微粒子３の合成）］
攪拌機と、滴下ロートと、温度計とを備えた３リットルのガラス製反応器に、エタノール623.7gと、水41.4gと、28質量％アンモニア水49.8gとを添加して混合した。この混合溶液を35℃で攪拌しながら、テトラエトキシシラン1591.2g（7.65モル）と、5.22質量％アンモニア水418.1gとを同時に添加開始し、テトラエトキシシランは６時間、アンモニア水は５時間かけて滴下した。テトラエトキシシラン滴下完了後も0.5時間攪拌を続けて加水分解および縮合反応を行い、親水性シリカ微粒子分散液（懸濁液）を得た。この分散液に、室温で、ヘキサメチルジシラザン184.7g（1.14モル）を添加した後、60℃に加熱し、３時間反応させて、親水性シリカ微粒子の表面をトリメチルシリル化した。次いで、溶媒を減圧下で留去することにより、１次粒子の平均粒径が1.18μｍの球状疎水性シリカ微粒子３を549g得た。
【００５４】
［合成例４（球状疎水性シリカ微粒子４の合成）］
攪拌機と、滴下ロートと、温度計とを備えた３リットルのガラス製反応器に、メタノール623.7gと、水38.9gと、28質量％アンモニア水52.3gとを添加して混合した。この混合溶液を20℃で攪拌しながら、テトラメトキシシラン1163.7g（7.65モル）と、5.48質量％アンモニア水418.1gとを同時に添加開始し、テトラメトキシシランは６時間、アンモニア水は５時間かけて滴下した。テトラメトキシシラン滴下完了後も0.5時間攪拌を続けて加水分解および縮合反応を行い、親水性シリカ微粒子分散液（懸濁液）を得た。次いで、ガラス製反応器にエステルアダプターと冷却管とを取り付け、60〜70℃に加熱してメタノール1,132gを留去した時点で、水1,200gを添加し、さらに70〜90℃に加熱してメタノール273gを留去することにより、親水性シリカ微粒子水性分散液（水性懸濁液）を得た。この分散液に、室温で、メチルトリメトキシシラン11.6g（テトラメトキシシラン１モル当たり0.01モルとなる量）を0.5時間かけて滴下し、滴下完了後も12時間攪拌して、親水性シリカ微粒子の表面を処理することにより、表面処理シリカ微粒子分散液を得た。この分散液に、メチルイソブチルケトン1,440gを添加した後、80〜110℃に加熱し、メタノール水1,163gを７時間かけて留去した。得られたケトンを分散媒とする分散液に、室温で、ヘキサメチルジシラザン150g（0.93モル）を添加し、120℃に加熱し、３時間反応させて、表面処理シリカ微粒子の表面をトリメチルシリル化した。次いで、溶媒を減圧下で留去することにより、１次粒子の平均粒径が0.30μｍの球状疎水性シリカ微粒子４を529g得た。
【００５５】
［合成例５（球状親水性シリカ微粒子の合成）］
合成例３と同じにして親水性シリカ微粒子分散液（懸濁液）を調製した。その後、ヘキサメチルジシラザンによるトリメチルシリル化処理を行わずに、この分散液から溶媒を減圧下で留去することにより、１次粒子の平均粒径が1.10μｍの球状親水性シリカ微粒子を450g得た。
【００５６】
［合成例６（球状ポリメチルシルセスキオキサン微粒子の合成）］
攪拌機と、滴下ロートと、温度計とを備えた１リットルのガラス製反応器に、１質量％アンモニア水750gを添加した。この溶液を攪拌しながら、メチルトリメトキシシラン200g（1.47モル）を40分かけて滴下した。反応温度は、滴下開始時には10℃であり、滴下終了時には30℃となるように制御した。次いで、加熱して84℃で還流させ、この温度を保持しながら、１時間攪拌を続けた。その後、冷却することにより、フラスコ内に析出した生成物を捕集し、この生成物を水洗した後に乾燥することにより、１次粒子の平均粒径が1.0μｍの球状ポリメチルシルセスキオキサン微粒子を91g得た。
【００５７】
＜実施例１〜４＞
表１に示す配合量で、ポリプロピレン（商品名：F-226D、株式会社グランドポリマー製）および球状疎水性シリカ微粒子１〜４を、二軸混練り押出機（商品名：ラボプラストミル、株式会社東洋精機製作所製）に仕込み、180℃、30rpmの条件で10分間混合することにより混合物を得、その混合物をフィルム状に成形することにより、厚さ50μｍのフィルムを作製した。
【００５８】
得られたフィルムについて、該フィルム同士の静摩擦係数を、摩擦係数測定機（商品名：小型万能試験機、テスター産業株式会社製）で、加重2,300gの条件で測定した。また、該フィルムを４枚重ね合わせたときの曇り度（ヘーズ）を、曇り度計（商品名：NDH 2000、日本電色工業株式会社製）で測定した。得られた測定結果を表１に示す。なお、静摩擦係数の値は、フィルムの滑り性、成形時の作業性および袋状形成物の開口性等の特性の指標となる。
【００５９】
＜比較例１＞
実施例１において、球状疎水性シリカ微粒子１の代わりに、球状親水性シリカ微粒子を表１に示す配合量で配合した以外は、実施例１と同様にして、フィルムを作製し、該フィルムについて、静摩擦係数および曇り度を測定した。得られた測定結果を表１に示す。
【００６０】
＜比較例２、３＞
実施例１において、球状疎水性シリカ微粒子１の代わりに、球状ポリメチルシルセスキオキサン微粒子を表１に示す配合量で配合した以外は、実施例１と同様にして、フィルムを作製し、該フィルムについて、静摩擦係数および曇り度を測定した。得られた測定結果を表１に示す。
【００６１】
＜比較例４＞
実施例１において、球状疎水性シリカ微粒子１を配合しなかった以外は、実施例１と同様にして、フィルムを作製し、該フィルムについて、静摩擦係数および曇り度を測定した。得られた測定結果を表１に示す。
【００６２】
【表１】
2006152190.tif 000002
【００６３】
＜実施例５〜７＞
表２に示す配合量で、ポリエチレン（商品名：ウルトラゼックス3021F、三井化学株式会社製）および球状疎水性シリカ微粒子１〜３を、二軸混練り押出機（商品名：ラボプラストミル、株式会社東洋精機製作所製）に仕込み、150℃、30rpmの条件で10分間混合することにより混合物を得、その混合物をフィルム状に成形することにより、厚さ50μｍのフィルムを作製した。
【００６４】
得られたフィルムについて、実施例１と同様にして、静摩擦係数および曇り度を測定した。得られた測定結果を表２に示す。
【００６５】
＜比較例５＞
実施例５において、球状疎水性シリカ微粒子１の代わりに、球状親水性シリカ微粒子を表２に示す配合量で配合した以外は、実施例５と同様にして、フィルムを作製し、該フィルムについて、静摩擦係数および曇り度を測定した。得られた測定結果を表２に示す。
【００６６】
＜比較例６＞
実施例５において、球状疎水性シリカ微粒子１の代わりに、球状ポリメチルシルセスキオキサン微粒子を表２に示す配合量で配合した以外は、実施例５と同様にして、フィルムを作製し、該フィルムについて、静摩擦係数および曇り度を測定した。得られた測定結果を表２に示す。
【００６７】
＜比較例７＞
実施例５において、球状疎水性シリカ微粒子１を配合しなかった以外は、実施例５と同様にして、フィルムを作製し、該フィルムについて、静摩擦係数および曇り度を測定した。得られた測定結果を表２に示す。
【００６８】
【表２】
2006152190.tif 000003
【００６９】
＜実施例８〜１０＞
表３に示す配合量で、ナイロン６（商品名：アミランCM1021XF、東レ株式会社製）および球状疎水性シリカ微粒子１〜３を、二軸混練り押出機（商品名：ラボプラストミル、株式会社東洋精機製作所製）に仕込み、240℃、30rpmの条件で10分間混合することにより混合物を得、その混合物をフィルム状に成形することにより、厚さ50μｍのフィルムを作製した。
【００７０】
得られたフィルムについて、実施例１と同様にして、静摩擦係数および曇り度を測定した。得られた測定結果を表３に示す。
【００７１】
＜比較例８＞
実施例８において、球状疎水性シリカ微粒子１の代わりに、球状親水性シリカ微粒子を表３に示す配合量で配合した以外は、実施例８と同様にして、フィルムを作製し、該フィルムについて、静摩擦係数および曇り度を測定した。得られた測定結果を表３に示す。
【００７２】
＜比較例９＞
実施例８において、球状疎水性シリカ微粒子１の代わりに、球状ポリメチルシルセスキオキサン微粒子を表３に示す配合量で配合した以外は、実施例８と同様にして、フィルムを作製し、該フィルムについて、静摩擦係数および曇り度を測定した。得られた測定結果を表３に示す。
【００７３】
＜比較例１０＞
実施例８において、球状疎水性シリカ微粒子１を配合しなかった以外は、実施例８と同様にして、フィルムを作製し、該フィルムについて、静摩擦係数および曇り度を測定した。得られた測定結果を表３に示す。
【００７４】
【表３】
2006152190.tif 000004
【００７５】
＜実施例１１〜１３＞
表４に示す配合量で、ポリカーボネート（商品名：パンライトL-1250、帝人化成株式会社製）および球状疎水性シリカ微粒子１〜３を、二軸混練り押出機（商品名：ラボプラストミル、株式会社東洋精機製作所製）に仕込み、230℃、30rpmの条件で10分間混合することにより混合物を得、その混合物をフィルム状に成形することにより、厚さ50μｍのフィルムを作製した。
【００７６】
得られたフィルムについて、実施例１と同様にして、静摩擦係数および曇り度を測定した。得られた測定結果を表４に示す。
【００７７】
＜比較例１１＞
実施例１１において、球状疎水性シリカ微粒子１の代わりに、球状親水性シリカ微粒子を表４に示す配合量で配合した以外は、実施例１１と同様にして、フィルムを作製し、該フィルムについて、静摩擦係数および曇り度を測定した。得られた測定結果を表４に示す。
【００７８】
＜比較例１２＞
実施例１１において、球状疎水性シリカ微粒子１の代わりに、球状ポリメチルシルセスキオキサン微粒子を表４に示す配合量で配合した以外は、実施例１１と同様にして、フィルムを作製し、該フィルムについて、静摩擦係数および曇り度を測定した。得られた測定結果を表４に示す。
【００７９】
＜比較例１３＞
実施例１１において、球状疎水性シリカ微粒子１を配合しなかった以外は、実施例１１と同様にして、フィルムを作製し、該フィルムについて、静摩擦係数および曇り度を測定した。得られた測定結果を表４に示す。
【００８０】
【表４】
2006152190.tif 000005
【００８１】
＜評価＞
表１〜４から明らかなように、実施例は、請求項１に記載された要件を満たす（Ｂ）球状疎水性シリカ微粒子を用いて熱可塑性合成樹脂フィルムを作製したものであり、静摩擦係数（耐ブロッキング性）および曇り度（透明性）が両方とも優れていた。
一方、比較例は、（Ｂ）球状疎水性シリカ微粒子の代わりに、シリカ微粒子の表面を疎水化処理していない球状親水性シリカ微粒子や球状ポリメチルシルセスキオキサン微粒子を用いるか、あるいはシリカ微粒子を全く用いずに、熱可塑性合成樹脂フィルムを作製したものであり、得られたフィルムの静摩擦係数および曇り度の少なくとも一方が劣り、これらの特性が両方とも優れることはなかった。